(57)【特許請求の範囲】
【請求項１】
第１のパネルと第２のパネルとを含み、前記第１のパネルと前記第２のパネルとの間に放電空間が形成されているプラズマディスプレイパネルであって、
前記第１のパネルは、基板と、前記基板上に形成された第１の電極と、前記第１の電極を覆う第１の誘電体層とを含み、
前記第２のパネルは、基板と、前記基板上に形成された第２の電極と、前記第２の電極を覆う第２の誘電体層と、蛍光体層とを含み、
前記放電空間に面するように金属酸化物が配置されており、
前記金属酸化物は、岩塩型の結晶構造を有し、Ｃａの酸化物と、Ｍｎ、Ｃｏ、ＮｉおよびＺｎからなる群より選ばれるいずれか１種の元素の酸化物との固溶体であり、
前記金属酸化物において、Ｃａと前記いずれか１種の元素との合計に占める前記いずれか１種の元素の割合が、２ｍｏｌ％以上５ｍｏｌ％以下である、プラズマディスプレイパネル。
【発明の詳細な説明】
【技術分野】
【０００１】
本発明は、プラズマディスプレイパネル（ＰＤＰ）およびその製造方法に関する。
【背景技術】
【０００２】
プラズマディスプレイパネル（以下ＰＤＰと略す）は、薄型ディスプレイパネルの中で、大型化が容易、高速表示が可能、低コストといった特徴から、実用化され、急速に普及している。
【０００３】
現在実用化されている一般的なＰＤＰの構造は、それぞれ前面側と背面側となる、２枚の対向するガラス基板に、それぞれ規則的に配列した一対の電極を設け、これらの電極を被覆するように低融点ガラス等の誘電体層を設ける。背面基板の誘電体層上には蛍光体層を設け、前面基板の誘電体層上には、誘電体層をイオン衝撃に対して保護し、かつ二次電子放出を目的とした保護層として、ＭｇＯ層が設けられる。そして２枚の基板間にＮｅ、Ｘｅ等の不活性ガスを主体とするガスを封入し、電極間に電圧を印加して放電を発生させることにより蛍光体を発光させて表示を行う。
【０００４】
ＰＤＰにおいては、高効率化が強く要求されており、その手段としては、誘電体層を低誘電率化する方法や、放電ガスのＸｅ分圧を上げる方法が知られている。しかしながら、このような手段を用いると、放電開始電圧や維持電圧が上昇してしまうという問題点があった。
【０００５】
一方、保護層に用いる材料として、２次電子放出係数の高い材料を用いるほど、放電開始電圧や維持電圧を下げる事が可能である事が知られており、高効率化や、耐圧の低い素子を用いる事による低コストが実現可能となる。このため、ＭｇＯの変わりに、同じアルカリ土類金属酸化物であるが、より２次電子放出係数の高い、ＣａＯ、ＳｒＯ、ＢａＯを用いたり、これら同士の固溶体を用いる事が検討されている（特許文献１〜２）。
【特許文献１】特開昭５２−６３６６３号公報
【特許文献２】特開２００７−９５４３６号公報
【発明の開示】
【発明が解決しようとする課題】
【０００６】
しかしながら、ＣａＯ、ＳｒＯ、ＢａＯなどは、ＭｇＯに比べて化学的に不安定であり、空気中の水分や炭酸ガスと容易に反応して、水酸化物や炭酸化物を形成する。このような化合物を形成すると、２次電子放出係数が低下して、期待した低電圧化が得られなかったり、あるいは電圧低下に必要とされるエージング時間が非常に長くなってしまい、実用的ではなくなるといった問題点があった。
【０００７】
こうした化学反応による劣化は、実験室レベルで少量を作製する場合には、作業の雰囲気ガスを制御するといった方法で回避可能であるが、製造工場で全ての工程を雰囲気管理するのは困難であり、また可能であっても高コスト化につながる。このため、従来より２次電子放出係数の高い材料の使用が検討されてきたにもかかわらず、未だに実用化されているのはＭｇＯのみであり、充分な低電圧化や高効率化が実現されていなかった。
【課題を解決するための手段】
【０００８】
本発明は、第１のパネルと第２のパネルとを含み、前記第１のパネルと前記第２のパネルとの間に放電空間が形成されているＰＤＰであって、前記第１のパネルは、基板と、前記基板上に形成された第１の電極と、前記第１の電極を覆う第１の誘電体層とを含み、前記第２のパネルは、基板と、前記基板上に形成された第２の電極と、前記第２の電極を覆う第２の誘電体層と、蛍光体層とを含み、前記放電空間に面するように金属酸化物が配置されており、前記金属酸化物は、岩塩型の結晶構造を有し、Ｃａ、ＳｒおよびＢａからなる群より選ばれる少なくとも１種の元素の酸化物と、Ｍｎ、Ｆｅ、Ｃｏ、Ｎｉ、ＣｕおよびＺｎからなる群より選ばれる少なくとも１種の元素の酸化物との固溶体である、ＰＤＰを提供する。
【０００９】
本発明は、その別の側面から、第１のパネルと第２のパネルとを含み、前記第１のパネルと前記第２のパネルとの間に放電空間が形成されているＰＤＰの製造方法であって、（i）前記第１のパネルおよび前記第２のパネルからなる群より選ばれる少なくとも一方のパネル上に金属酸化物を配置する工程と、（ii）前記第１のパネルと前記第２のパネルとを、内部に放電空間が形成されるように、かつ前記放電空間に前記金属酸化物が面するように貼り合わせる工程とを含み、前記第１のパネルは、基板と、前記基板上に形成された第１の電極と、前記第１の電極を覆う第１の誘電体層とを含み、前記第２のパネルは、基板と、前記基板上に形成された第２の電極と、前記第２の電極を覆う第２の誘電体層と、蛍光体層とを含み、前記金属酸化物は、岩塩型の結晶構造を有し、かつ、Ｃａ、ＳｒおよびＢａからなる群より選ばれる少なくとも１種の元素の酸化物と、Ｍｎ、Ｆｅ、Ｃｏ、Ｎｉ、ＣｕおよびＺｎからなる群より選ばれる少なくとも１種の元素の酸化物との固溶体である、ＰＤＰの製造方法を提供する。
【発明の効果】
【００１０】
本発明によれば、化学的に安定化された、２次電子放出係数の高い金属酸化物が得られ、これを用いた、駆動電圧の低いプラズマディスプレイパネルを提供できる。
【発明を実施するための最良の形態】
【００１１】
発明者等は、詳細な検討の結果、岩塩型結晶構造を有する、ＣａＯ、ＳｒＯ、ＢａＯに、結晶構造を変化させずに、同じニ価金属の酸化物である、ＭｎＯ、ＦｅＯ、ＣｏＯ、ＮｉＯ、ＣｕＯ、ＺｎＯを固溶させる事により、化学的な安定性を高めることが出来、これを２次電子放出材料として用いる事により、ＭｇＯを用いた場合よりも駆動電圧が低下したＰＤＰが得られる事を見出した。
【００１２】
用いるアルカリ土類金属酸化物としては、ＣａＯ、ＳｒＯ、ＢａＯのほか、これら同士の固溶体、すなわち、（Ｃａ，Ｓｒ）Ｏ、（Ｓｒ，Ｂａ）Ｏ、（Ｃａ，Ｂａ）Ｏ、（Ｃａ，Ｓｒ，Ｂａ）Ｏであっても良く、またこれらにさらにＭｇＯを固溶させたもの、すなわち（Ｃａ，Ｍｇ）Ｏ、（Ｃａ，Ｓｒ，Ｍｇ）Ｏ等でも良い。アルカリ土類金属酸化物の２次電子放出係数は、ＢａＯ、ＳｒＯ、ＣａＯの順に高い（ＢａＯが最も高い）。化学的安定性は、ＣａＯ、ＳｒＯ、ＢａＯの順に高い（ＣａＯが最も安定）。また、ＭｎＯ、ＦｅＯ、ＣｏＯ、ＮｉＯ、ＣｕＯおよびＺｎＯをアルカリ土類金属酸化物に固溶させることも、ＣａＯ、ＳｒＯ、ＢａＯの順に容易である（ＣａＯが最も容易）。このため、金属酸化物の化学的安定性を高める側面からは、Ｃａ、ＳｒおよびＢａからなる群より選ばれる少なくとも１種の元素の酸化物として、ＣａＯ、（Ｃａ，Ｓｒ）Ｏ、（Ｃａ，Ｍｇ）Ｏ、などの、Ｃａを含む酸化物を使用することによって金属酸化物を形成するのが望ましい。
【００１３】
これらにＭｎＯ、ＦｅＯ、ＣｏＯ、ＮｉＯ、ＣｕＯ、ＺｎＯを固溶させる方法としては、その形態として、固相法、液相法、気相法が挙げられる。
【００１４】
固相法は、それぞれの金属酸化物の粉末、あるいは熱処理によってそれぞれの金属酸化物となる原料粉末（金属水酸化物、金属炭酸塩等）を混合し、ある程度以上の温度で熱処理して反応させる方法である。この方法の利点は、大量の固溶体粉末を安価に製造出来る点にある。固相反応法によれば、ＣａＯに対して、ＭｎＯを多量に固溶させることができる。
【００１５】
また、固相反応法によれば、通常、ＣａＯに対して、ＣｏＯ、ＮｉＯおよびＺｎＯを１０ｍｏｌ％程度固溶させることができ、さらに少量であればＦｅＯおよびＣｕＯを固溶させることもできる。また、固相反応法によれば、（Ｃａ，Ｓｒ）Ｏ、および（Ｓｒ，Ｂａ）Ｏを任意の割合で合成することもできる。固相反応法によれば、通常、ＭｇＯが１０ｍｏｌ％程度までの範囲であれば、（Ｃａ，Ｍｇ）Ｏを合成することもでき、ＢａＯの添加量がさらに少量の範囲であれば、（Ｃａ，Ｂａ）Ｏを合成することもできる。
【００１６】
液相法は、それぞれの金属を含む溶液を作り、これより固相を沈殿させたり、あるいは基板上に溶液を塗布後、乾燥、熱処理等を行って固相とする方法である。
【００１７】
気相法は、蒸着およびスパッタリングなどによって膜状の固相体を得る方法である。気相法によれば、条件を制御する事により、固相法よりも広い範囲で望む組成のものを合成する事が可能になる。
【００１８】
次に、ＣａＯ、ＳｒＯ、ＢａＯに固溶させるＭｎＯ、ＦｅＯ、ＣｏＯ、ＮｉＯ、ＣｕＯ、ＺｎＯの量については、多量に固溶させるほど化学的安定性が高くなる。しかし前述したように、ＣａＯとＭｎＯの組み合わせなどの場合を除き、多量に固溶させる事は、必ずしも容易ではない。また、固溶量が増えすぎると、２次電子放出係数が低下する事も考えられる。さらに、ＣａＯ等に比べてＭｎＯ等は高価な場合が多い。これらの点からは、固溶量は少ない方が良い。しかし少なすぎると化学的安定性が低下する。
【００１９】
必要とされる化学的安定性は、実際に製造を行う工程条件により異なる場合により様々であるので、一概にどの程度の固溶量が良いと決めることは出来ないが、前記を勘案して、一般的には、０．５ｍｏｌ％以上５０ｍｏｌ％以下、より望ましくは１．０ｍｏｌ％以上３０ｍｏｌ％以下、さらには２ｍｏｌ％以上２０ｍｏｌ％以下が良い。
【００２０】
次に、ＭｎＯ、ＦｅＯ、ＣｏＯ、ＮｉＯ、ＣｕＯ、ＺｎＯのどれを選択するかについては、ＭｎＯは、ＦｅＯ、ＣｏＯ、ＮｉＯ、ＣｕＯおよびＺｎＯと比べて、ＣａＯ、ＳｒＯおよびＢａＯなどに固溶させることが容易である。また、ＭｎＯを固溶させることによって、ＣａＯ、ＳｒＯおよびＢａＯなどに対して比較的固溶しにくい金属酸化物（例えば、ＺｎＯ、ＭｇＯなど）の、ＣａＯ、ＳｒＯおよびＢａＯなどに対する固溶量を増加させることができる。
【００２１】
ＣｏＯ、ＺｎＯおよびＮｉＯは、ＭｎＯ、ＦｅＯおよびＣｕＯと比べて、金属酸化物における化学的な安定性を高める作用が強い。ＣｏＯおよびＺｎＯは、ＮｉＯよりも、こうした作用がさらに強い。ＣｏＯは、ＭｎＯに匹敵するほどではないが、ＦｅＯ、ＮｉＯ、ＣｕＯおよびＺｎＯと比べて、ＣａＯ、ＳｒＯおよびＢａＯなどに固溶させることも容易である。ＺｎＯは、着色を回避した状態で、ＣａＯ、ＳｒＯおよびＢａＯなどに固溶させることも容易である。
【００２２】
以上を総合的に考慮すると、ＺｎＯ、ＭｎＯが最も望ましく、ＣｏＯ、ＮｉＯがこれに次ぐが、用途に応じて、適当な物を用いれば良い。またこれらは、それぞれ単独で固溶させてもよいし、２種以上を組み合わせて固溶させてもよい。
【００２３】
次に、これらの固溶体をＰＤＰパネルのどの部分に形成するかにいては、一般的には、前面板の電極を覆う誘電体層の上に形成すれば良い。しかしながら、他の部位、例えば蛍光体の上やリブ表面等の位置に形成しても、放電空間に面した位置であればよい。すなわち、前面板及び背面板から選ばれる少なくとも１つのパネル上に形成されていればよい。
【００２４】
これにより、これらの固溶体を形成しないものに比べて、駆動電圧低下の効果は、程度の差はあれ認められる。
【００２５】
次に、これらの固溶体の形態については、粒子および膜から選ばれる少なくとも１つの形態で配置されていればよい。
【００２６】
例えば前面板の電極を覆う誘電体層の上に形成する場合を考えると、誘電体層の上に通常保護膜として形成されるＭｇＯ膜のかわりに、これらの固溶体の膜を形成すればよい。また、これらの固溶体の粉末を誘電体層の上に散布してもよい。あるいは誘電体層の上にＭｇＯ膜を形成した上にさらに、これらの固溶体の膜をさらに形成したり、これらの固溶体の粉末を散布しても良い。粉末で用いる場合の粒子径は、０．１μｍ〜１０μｍ程度の範囲内で、セルサイズ等にあわせて選択すれば良い。
【００２７】
なお、本明細書においては、Ｍｎ、Ｆｅ、Ｃｏ、Ｎｉ、Ｃｕ、Ｚｎの酸化物を便宜上ＭｎＯ、ＦｅＯ、ＣｏＯ、ＮｉＯ、ＣｕＯ、ＺｎＯと記載しているが、これは必ずしもこれらの金属元素の価数を２価に規定している訳ではなく、最終的な形態として、岩塩型結晶構造を持つ金属酸化物固溶体であれば良い。また、固溶体相に、上記以外の金属元素が含まれていても、それが安定性を損なわず、結晶構造を壊さないものであれば、かまわない。
【００２８】
次に、本発明のＰＤＰの具体例を図を用いて説明する。本発明によるＰＤＰの一例を図１および２に示す。図１は、当該ＰＤＰ１００の分解斜視図である。図２は、当該ＰＤＰ１００の縦断面図（図１、Ｉ−Ｉ線断面図）である。図１および２に示すように、ＰＤＰ１００は、前面パネル１と背面パネル８とを有している。前面パネル１と背面パネル８との間には、放電空間１４が形成されている。このＰＤＰは、ＡＣ面放電型であって、保護層が上述した金属酸化物固溶体で形成されている以外は従来例にかかるＰＤＰと同様の構成を有する。
【００２９】
前面板１は、前面ガラス基板２と、その内側面（放電空間１４に臨む面）に形成された透明導電膜３およびバス電極４からなる表示電極５と、表示電極５を覆うように形成された誘電体層６と、誘電体層６上に形成された保護層７とを備えている。表示電極５は、ＩＴＯまたは酸化スズからなる透明導電膜３に、良好な導電性を確保するためＡｇ等からなるバス電極４が積層されて形成されている。
【００３０】
背面板８は、背面ガラス基板９と、その片面に形成したアドレス電極１０と、アドレス電極１０を覆うように形成された誘電体層１１と、誘電体層１１の上面に設けられた隔壁１２と、隔壁１２の間に形成された蛍光体層とを備えている。蛍光体層は、赤色蛍光体層１３（Ｒ）、緑色蛍光体層１３（Ｇ）および青色蛍光体層１３（Ｂ）がこの順に配列するように配列するように形成される。
【００３１】
上記蛍光体層を構成する蛍光体としては、例えば、青色蛍光体としてＢａＭｇＡｌ10Ｏ17：Ｅｕ、緑色蛍光体としてＺｎ2ＳｉＯ4：Ｍｎ、赤色蛍光体としてＹ2Ｏ3：Ｅｕを用いることができる。
【００３２】
前面板１および背面板８は、表示電極５とアドレス電極１０の各々の長手方向が互いに直交し、かつ互いに対向するように配置し、封着部材（図示せず）を用いて接合される。
【００３３】
放電空間１４には、Ｈｅ、Ｘｅ、Ｎｅ等の希ガス成分からなる放電ガスが封入されている。
【００３４】
表示電極５とアドレス電極１０は、それぞれ外部の駆動回路（図示せず）と接続され、駆動回路から印加される電圧によって放電空間１４で放電が発生し、放電に伴って発生する短波長（波長１４７ｎｍ）の紫外線で蛍光体層１３が励起されて可視光を発光する。保護層７に、上述した金属酸化物固溶体が使用される。
【００３５】
本発明によるＰＤＰの他の一例を、図３および４に示す。図３は、当該ＰＤＰ２００の分解斜視図である。図４は、当該ＰＤＰ２００の縦断面図（図３、Ｉ−Ｉ線断面図）である。ＰＤＰ２００は、保護層７がＭｇＯからなり、金属酸化物２０が保護層７上に粒子の形態で配置されていること以外は、ＰＤＰ１００と同様の構造を有する。ＰＤＰ２００においても、金属酸化物２０は、放電空間１４に面している。
【００３６】
次に、保護層７に、従来のＭｇＯ膜を用い、その上に、上述した金属酸化物固溶体粉末を散布した場合のＰＤＰパネルの作製方法について、一例を挙げて説明する。まず、前面板を作製する。平坦な前面ガラス基板の一主面に、複数のライン状の透明電極を形成する。引き続き、透明電極上に銀ペーストを塗布した後、前面ガラス基板全体を加熱することによって、銀ペーストを焼成し、表示電極を形成する。
【００３７】
表示電極を覆うように、前面ガラス基板の上記主面に本発明のＰＤＰにおける誘電体層用ガラスを含むガラスペーストをブレードコーター法によって塗布する。その後、前面ガラス基板全体を９０℃で３０分間保持してガラスペーストを乾燥させ、次いで、５８０℃前後の温度で１０分間焼成を行う。
【００３８】
誘電体層上に酸化マグネシウム（ＭｇＯ）を電子ビーム蒸着法によって成膜し、焼成を行い、保護層を形成する。この時の焼成温度は５００℃前後である。
【００３９】
ＭｇＯ層上に、エタノール等の有機溶媒に粉末状の金属酸化物固溶体を分散させた液を散布し、乾燥させて、散布膜を形成する。
【００４０】
次に背面板を作製する。平坦な背面ガラス基板の一主面に、銀ペーストをライン状に複数本塗布した後、背面ガラス基板全体を加熱して銀ペーストを焼成することによって、アドレス電極を形成する。
【００４１】
隣り合うアドレス電極の間にガラスペーストを塗布し、背面ガラス基板全体を加熱してガラスペーストを焼成することによって、隔壁を形成する。
【００４２】
隣り合う隔壁同士の間に、Ｒ、Ｇ、Ｂ各色の蛍光体インクを塗布し、背面ガラス基板を約５００℃に加熱して上記蛍光体インクを焼成することによって、蛍光体インク内の樹脂成分（バインダー）等を除去して蛍光体層を形成する。
【００４３】
こうして得た前面板と背面板とを封着ガラスを用いて貼り合わせる。この時の温度は５００℃前後である。その後、封止された内部を高真空排気した後、希ガスを封入する。以上のようにしてＰＤＰが得られる。
【００４４】
なお、上述したＰＤＰおよびその製造方法は一例であり、本発明はこれに限定されるものではない。
【００４５】
ＭｇＯ保護層のかわりに、金属酸化物固溶体を薄膜として形成する場合、ＭｇＯと同様に、電子ビーム蒸着等の、通常の薄膜プロセスを適宜用いれば良い。一方、金属酸化物固溶体粉末を散布する場合は、上記のように溶媒に粉末を分散させて散布したり、スピンコーター等を用いたり、印刷法等を、適宜用いれば良い。
【実施例】
【００４６】
以下、実施例を用いて本発明をさらに詳細に説明する。
【００４７】
［金属酸化物固溶体］
本実施例では、ＣａＯにＭｎＯ、ＦｅＯ、ＣｏＯ、ＮｉＯ、ＣｕＯ、ＺｎＯを、固相粉末法により固溶させた場合の、化学的安定性の改善効果を示す。
【００４８】
出発原料として、試薬特級以上のＣａＣＯ3、ＭｎＣＯ3、ＦｅＯ、ＣｏＯ1.33、ＮｉＯ、ＣｕＯ、ＺｎＯおよびＭｇＯを用いた。これらの原料を、各金属イオンのモル比が、表１に示すようになるように秤量し、ボールミルを用いて湿式混合した後、乾燥し、混合粉末を得た。
【００４９】
この混合粉末を白金坩堝に入れ、電気炉にて、Ｍｎ、Ｆｅを用いたものは、窒素中で、その他は空気中で１５００℃の中で４時間焼成した。得られた粉末を、ボールミルを用いて平均粒径２μｍに乾式粉砕した。粉砕粉末の一部をＸ線回折法を用いて分析し、ＣａＯ相の回折ピークより格子定数を測定したところ、Ｎｏ．１の試料を除き、組み合わせる金属酸化物の量、種類により程度は異なるものの、いずれも格子定数が小さくなっており、ＭｎＯ、ＦｅＯ、ＣｏＯ、ＮｉＯ、ＣｕＯ、ＺｎＯの一部は少なくとも一部はＣａＯに固溶している事が確認出来た。また、Ｎｏ．１はＣａＯであった。しかし、このＣａＯを主成分とする固溶相以外に、他の相が生成しているものもあった。これは、試料がＣａＯに固溶していない結晶成分（例えば、ＣｏＯおよびＭｇＯなど）を含有することを意味する。Ｘ線回折法によって複数種の相が検出された例を「複相」、単一種の相のみが検出された例を「単相」として、表１に示す。
【００５０】
次に粉砕粉末の一部を秤量した後、吸湿性のない多孔質のセルに充填し、このセルを４０℃７０％空気中の恒温恒湿槽に入れて１０時間放置し、放置後再度重量を測定し、重量増加率を測定した。この重量増加率が低いほど、粉砕粉末が、化学的な安定性に優れた酸化物であることを意味する。さらに、一部の処理後の粉末に対してＸ線回折法を用いて分析し、生成相を同定した。各粉砕粉末の重量増加率を表１に示した。
【００５１】
【表１】
0004860555.tif 000002
【００５２】
表１のＮｏ．１より、ＣａＯのみでは重量増加が非常に大きかった。Ｎｏ．１の試料の恒温恒湿処理後のＸ線回折では、Ｃａ（ＯＨ）2とＣａＣＯ3が主相となっており、ＣａＯは一部残存するのみとなった。
【００５３】
これに対して、Ｍｎ、Ｆｅ、Ｃｏ、Ｎｉ、Ｃｕ、Ｚｎを固溶させたＮｏ．２〜７では、程度の差はあれ、重量増加率が低下し、化学的安定性が改善された。ところが、同じニ価金属であっても、Ｍｇを固溶させたＮｏ．８では、重量増加率はほとんど変化せず、化学的安定性の改善効果は見られなかった。
【００５４】
次に、Ｎｏ．９〜２３では、Ｍｎ、Ｃｏ、Ｎｉ、Ｚｎ、Ｍｇについて、配合比率を大きくした結果を示す。金属元素の種類によって、今回の合成条件での単相となる組成域は異なったが、Ｍｎ、Ｃｏ、Ｎｉ、Ｚｎについては配合比率の増加に伴い、単相である範囲内では、重量増が順調に少なくなり、固溶させる事によって化学的安定性が改善していく事が明らかであった。
【００５５】
一方、Ｍｇでは、配合比率を高くしても、より以上の固溶は進みにくく、重量増の改善効果もほとんど認められなかった。しかしながら、Ｎｏ．２４のように、他の元素と組み合わせて配合すると固溶が進み、重量増を低減する効果も認められた。従って、さらにＭｇＯを加えることは効果があった。
【００５６】
［ＰＤＰ］
本実施例では、本発明の化学的安定性が改善された金属酸化物固溶体を用いたＰＤＰについて示す。厚さ約２．８ｍｍの平坦なソーダライムガラスからなる前面ガラス基板を用意した。この前面ガラス基板の面上に、ＩＴＯ（透明電極）の材料を所定のパターンで塗布し、乾燥した。次いで、銀粉末と有機ビヒクルとの混合物である銀ペーストをライン状に複数本塗布した後、上記前面ガラス基板を加熱することにより、上記銀ペーストを焼成して表示電極を形成した。
【００５７】
表示電極を作製したフロントパネルに、ガラスペーストをブレードコーター法を用いて塗布し、９０℃で３０分間保持してガラスペーストを乾燥させ、５８５℃の温度で１０分間焼成することによって、厚さ約３０μｍの誘電体層を形成した。
【００５８】
上記誘電体層上に酸化マグネシウム（ＭｇＯ）を電子ビーム蒸着法によって蒸着した後、５００℃で焼成することによって保護層を形成した。
【００５９】
次に、Ｎｏ．１と１８の粉末をエタノールに分散させ、スプレー法にて、ＭｇＯ層上に薄く散布し、９０℃で乾燥させた。この際、濃度調整によって、被覆される割合を１０％程度とした。比較のため、散布を行わないもの、およびＭｇＯ粉末を散布したものも作製した。
【００６０】
一方、以下の方法で背面板を作製した。まず、ソーダライムガラスからなる背面ガラス基板上にスクリーン印刷によって銀を主体とするアドレス電極をストライプ状に形成し、引き続き、前面板と同様の方法で、厚さ約８μｍの誘電体層を形成した。
【００６１】
次に、誘電体層上に、隣り合うアドレス電極の間に、ガラスペーストを用いて隔壁を形成した。隔壁は、スクリーン印刷および焼成を繰り返すことによって形成した。
【００６２】
引き続き、隔壁の壁面と隔壁間で露出している誘電体層の表面に、赤（Ｒ）、緑（Ｇ）、青（Ｂ）の蛍光体ペーストを塗布し、乾燥および焼成して蛍光体層を作製した。
【００６３】
作製した前面板、背面板を封着ガラスを用いて５００℃で貼り合わせた。そして、放電空間の内部を排気した後、放電ガスとしてＸｅを封入し、ＰＤＰを作製した。
【００６４】
作製したパネルを駆動回路に接続して発光させたところ、駆動電圧は、ＭｇＯ薄膜のみの場合と比較して、ＭｇＯ粉末を散布した場合に９％低下したのに対して、Ｎｏ．１の粉末を散布した場合、電圧低下が認められなかった。一方、Ｎｏ．１８の粉末を散布した場合１６％低下し、改善効果を確認する事が出来た。
【産業上の利用可能性】
【００６５】
本発明は、放電特性が改善されたプラズマディスプレイパネルおよびその製造方法を提供できる。
【図面の簡単な説明】
【００６６】
【図１】本発明によるＰＤＰの一例について説明するための分解斜視図である。
【図２】図１に示したＰＤＰの縦断面図である。
【図３】本発明によるＰＤＰの他の一例について説明するための分解斜視図である。
【図４】図３に示したＰＤＰの縦断面図である。
【符号の説明】
【００６７】
１    前面板
２    前面ガラス基板
３    透明導電膜
４    バス電極
５    表示電極
６    誘電体層
７    保護層
８    背面板
９    背面ガラス基板
１０    アドレス電極
１１    誘電体層
１２    隔壁
１３    蛍光体層
１４    放電空間
２０    金属酸化物
【図１】
0004860555.tif 000003
【図２】
0004860555.tif 000004
【図３】
0004860555.tif 000005
【図４】
0004860555.tif 000006